250 - mL , 3 구 둥근바닥 플라스크 에 실시 예 12 - 1 에서 제조 한 화합물 12 - 1 8 . 0 g ( 0 . 023 mol ) 에 N -(( 1 , 1 `- 비페닐 ) - 4 - 일 ) - 9 , 9 - 디 메틸 - 9 H - 플 루 오렌 - 2 - 아민 9 . 2 g , 팔 라 디 움 아세테이트 ( II ) 0 . 03 g , 트리 -( t - 부틸 ) 포스핀 0 . 05 g , 소디 움 t - 부 톡 시드 2 . 8 g 그리고 o - 자일렌 80 mL 를 투입 하 였 다 . 반응 액 을 2 시간 동안 환류 시킨 후 냉각 하 고 과량 의 메탄올 에 부 어 고체 를 석출 시켰 다 . 얻 어 진 고체 를 여과 하 고 진 공건 조한 다음 컬 럼 으로 분리 하 여 화합물 12 13 . 1 g ( 수율 85 %) 을 얻 었 다 .